(57)【要約】【課題】  ポリカーボネート樹脂が本来有する耐熱性、機械的強度等の特性が損なわれることがなく、熱安定性に優れ、光線透過率が高く、しかも成形加工された０．３ｍｍ程度の薄型の成形品が、光照射等による高温に、極めて長期にわたり暴露された場合でも、透明性の低下を生じ難い芳香族ポリカーボネート樹脂組成物を提供する。【解決手段】  芳香族ポリカーボネート樹脂（Ａ）及びポリエーテル誘導体（Ｂ）および特定の芳香族化合物（Ｃ）を含有するポリカーボネート系樹脂組成物であって、芳香族ポリカーボネート樹脂（Ａ）１００重量部に対して、ポリエーテル誘導体（Ｂ）を、０．１〜２．０重量部、及び該芳香族化合物（Ｃ）を０．０００１以上０．０５重量部未満含有する、芳香族ポリカーボネート樹脂組成物である。【選択図】なし【特許請求の範囲】
【請求項１】
芳香族ポリカーボネート樹脂（Ａ）、ポリエーテル誘導体（Ｂ）及び下記式で表される芳香族化合物（Ｃ）を含む芳香族ポリカーボネート樹脂組成物であって、
芳香族ポリカーボネート樹脂（Ａ）１００重量部に対してポリエーテル誘導体（Ｂ）を、０．１重量部以上２．０重量部以下、および芳香族化合物（Ｃ）を０．０００１重量部以上０．０５重量部未満含む、芳香族ポリカーボネート樹脂組成物。
式：
【化１】
2020125438.tif 000018
【請求項２】
前記ポリエーテル誘導体（Ｂ）が、下記式（１）で表され、５００〜８０００の重量平均分子量を有するポリエーテル誘導体を含む、請求項１に記載の芳香族ポリカーボネート樹脂組成物。
式（１）：
ＲＯ−（Ｘ−Ｏ）ｍ（Ｙ−Ｏ）ｎ−Ｒ’
（式中、ＲおよびＲ’は、それぞれ独立して水素原子または炭素数１〜３０のアルキル基を示し、Ｘは、炭素数２〜４の直鎖アルキレン基又は分岐アルキレン基を示し、Ｙは、炭素数２〜５の直鎖アルキレン基又は分岐アルキレン基を示し、ＸとＹは同一であっても異なっていても良く、ｍ及びｎは、各々独立して、３〜６０を示し、ｍ＋ｎは６〜１２０を示す。）
【請求項３】
式（１）で表されるポリエーテル誘導体は、下記式（２）で表されるポリエーテル誘導体、式（３）で表されるポリエーテル誘導体、式（４）で表されるポリエーテル誘導体、式（５）で表されるポリエーテル誘導体、式（６）で表されるポリエーテル誘導体、式（７）で表されるポリエーテル誘導体、式（８）で表されるポリエーテル誘導体、式（９）で表されるポリエーテル誘導体及び式（１０）で表されるポリエーテル誘導体から選択される少なくとも１種を含む、請求項２に記載の芳香族ポリカーボネート樹脂組成物。
式（２）：
ＨＯ−（ＣＨ２ＣＨ２ＣＨ２ＣＨ２Ｏ）ｍ（ＣＨ（ＣＨ３）ＣＨ２Ｏ）ｎ−Ｈ
（式中、ｍ及びｎは、各々独立して、３〜６０を示し、ｍ＋ｎは、８〜９０を示す。）；
式（３）：
ＨＯ−（ＣＨ２ＣＨ２ＣＨ２ＣＨ２Ｏ）ｍ（ＣＨ２ＣＨ２ＣＨ（ＣＨ３）ＣＨ２Ｏ）ｎ−Ｈ
（式中、ｍ及びｎは、各々独立して、３〜６０を示し、ｍ＋ｎは、８〜９０を示す。）；
式（４）：
ＨＯ−（ＣＨ２ＣＨ２Ｏ）ｍ（ＣＨ（ＣＨ３）ＣＨ２Ｏ）ｎ−Ｈ
（式中、ｍ及びｎは、各々独立して、３〜６０を示し、ｍ＋ｎは、８〜９０を示す。）；
式（５）：
ＲＯ−（ＣＨ２ＣＨ２ＣＨ２ＣＨ２Ｏ）ｍ（ＣＨ（ＣＨ３）ＣＨ２Ｏ）ｎ−Ｈ
（式中、Ｒは炭素数１〜３０のアルキル基を示し、ｍ及びｎは、各々独立して、３〜６０を示し、ｍ＋ｎは、８〜９０を示す。）；
式（６）：
ＲＯ−（ＣＨ２ＣＨ２Ｏ）ｍ（ＣＨ（ＣＨ３）ＣＨ２Ｏ）ｎ−Ｈ
（式中、Ｒは炭素数１〜３０のアルキル基を示し、ｍ及びｎは、各々独立して、３〜６０を示し、ｍ＋ｎは、８〜９０を示す。）；
式（７）：
ＨＯ−（ＣＨ２ＣＨ２ＣＨ２ＣＨ２Ｏ）ｍ（ＣＨ２ＣＨ２Ｏ）ｎ−Ｈ
（式中、ｍ及びｎは、各々独立して、３〜６０を示し、ｍ＋ｎは、８〜９０を示す。）；
式（８）：
ＨＯ−（ＣＨ２ＣＨ２ＣＨ２ＣＨ２Ｏ）ｐ−Ｈ
（式中、ｐは、６〜１００を示す。）；
式（９）：
ＨＯ−（ＣＨ（ＣＨ３）ＣＨ２Ｏ）ｑ−Ｈ
（式中、ｑは、７〜１２０を示す。）；
及び
式（１０）：
ＨＯ−（ＣＨ（Ｃ２Ｈ５）ＣＨ２Ｏ）ｒ−Ｈ
（式中、ｒは、６〜１００を示す。）
【請求項４】
ＪＩＳ  Ｋ１５５７−４に準拠して測定される、ポリエーテル誘導体（Ｂ）のＣＰＲが２．０以下である、請求項１〜３のいずれかに記載の芳香族ポリカーボネート樹脂組成物。
【請求項５】
ＪＩＳ  Ｋ１５５７−５に準拠して測定される、ポリエーテル誘導体（Ｂ）のｐＨが、５．０以上、７．５未満である、請求項１〜４のいずれかに記載の芳香族ポリカーボネート樹脂組成物。
【請求項６】
ＪＩＳ  Ｋ７１２０に準拠する熱重量測定で測定される、ポリエーテル誘導体（Ｂ）の９０％重量となる温度（又は重量減少率が１０％となる温度）が、３００℃以上である、請求項１〜５のいずれかに記載の芳香族ポリカーボネート樹脂組成物。
【請求項７】
芳香族ポリカーボネート樹脂（Ａ）１００重量部に対して、芳香族化合物（Ｃ）を、０．０００５以上〜０．００３重量部未満含む、請求項１〜６のいずれかに記載の芳香族ポリカーボネート樹脂組成物。
【請求項８】
芳香族ポリカーボネート樹脂（Ａ）１００重量部に対して、更に、リン系酸化防止剤（Ｄ）を、０．５重量部まで含有する、請求項１〜７のいずれかに記載の芳香族ポリカーボネート樹脂組成物。
【請求項９】
前記リン系酸化防止剤（Ｄ）が、下記亜リン酸エステル構造を有する亜リン酸エステル化合物を含む、請求項８に記載の芳香族ポリカーボネート樹脂組成物。
【化２】
2020125438.tif 000019
【請求項１０】
前記リン系酸化防止剤（Ｄ）が、下記式（１１）、（１２）、（１３）及び（１４）で表される亜リン酸エステル化合物から選択される少なくとも１種以上の化合物を含む、請求項９に記載の芳香族ポリカーボネート樹脂組成物。
式（１１）：
【化３】
2020125438.tif 000020
［式中、Ｒ１は、炭素数１〜２０のアルキル基又はアルキル基で置換されていてもよいアリール基を示し、ａは、０〜３の整数を示す。］
式（１２）：
【化４】
2020125438.tif 000021
［式中、Ｒ２、Ｒ３、Ｒ５及びＲ６は、各々独立して、水素原子、炭素数１〜８のアルキル基、炭素数５〜８のシクロアルキル基、炭素数６〜１２のアルキルシクロアルキル基、炭素数７〜１２のアラルキル基又はフェニル基を示す。Ｒ４は、水素原子又は炭素数１〜８のアルキル基を示す。Ｘは、単結合、硫黄原子又は式：−ＣＨＲ７−（ここで、Ｒ７は、水素原子、炭素数１〜８のアルキル基又は炭素数５〜８のシクロアルキル基を示す）で表される基を示す。Ａは、炭素数１〜８のアルキレン基又は式：＊−ＣＯＲ８−（ここで、Ｒ８は、単結合又は炭素数１〜８のアルキレン基を示し、＊は、酸素側の結合手であることを示す）で表される基を示す。Ｙ及びＺは、いずれか一方がヒドロキシル基、炭素数１〜８のアルコキシ基又は炭素数７〜１２のアラルキルオキシ基を示し、もう一方が水素原子又は炭素数１〜８のアルキル基を示す。］
式（１３）：
【化５】
2020125438.tif 000022
［式中、Ｒ９、Ｒ１０は炭素数１〜２０のアルキル基、またはアルキル基で置換されてもよいアリール基を、ｂ及びｃは、それぞれ独立して、整数０〜３を示す。］
式（１４）：
【化６】
2020125438.tif 000023
［式中、Ｒ１１〜Ｒ１８は、それぞれ独立に、炭素数１〜３のアルキル基またはアルケニル基を示す。Ｒ１１とＲ１２、Ｒ１３とＲ１４、Ｒ１５とＲ１６、Ｒ１７とＲ１８とは、互いに結合して環を形成していても良い。Ｒ１９〜Ｒ２２は、それぞれ独立に、水素原子または炭素数１〜２０のアルキル基を示す。ｄ〜ｇは、それぞれ独立して、０〜５の整数である。Ｘ１〜Ｘ４は、それぞれ独立に、単結合または炭素原子を示す。Ｘ１〜Ｘ４が単結合である場合、Ｒ１１〜Ｒ２２のうち、当該単結合に繋がった官能基は式（９）から除外される。］
【請求項１１】
下記のことから選択される少なくとも１を満たす、請求項１０に記載の芳香族ポリカーボネート樹脂組成物。
前記式（１１）で表される亜リン酸エステル化合物が、トリス（２，４−ジ−ｔ−ブチルフェニル）フォスファイトを含むこと；
前記式（１２）で表される亜リン酸エステル化合物が、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピンを含むこと；
前記式（１３）で表される亜リン酸エステル化合物が、３，９−ビス（２，６−ジ−ｔｅｒｔ−ブチル−４−メチルフェノキシ）−２，４，８，１０−テトラオキサ−３，９−ジホスファスピロ［５，５］ウンデカンを含むこと；及び
前記式（１４）で表される亜リン酸エステル化合物が、ビス（２，４−ジクミルフェニル）ペンタエリスリトールジフォスファイトを含むこと。
【請求項１２】
前記芳香族ポリカーボネート樹脂（Ａ）１００重量部に対して、さらに、エポキシ化合物（Ｅ）を、０．００１〜０．２質量部含有する、請求項１〜１１のいずれかに記載の芳香族ポリカーボネート樹脂組成物。
【請求項１３】
前記エポキシ化合物（Ｅ）が、３’，４’−エポキシシクロヘキシルメチル−３，４−エポキシシクロヘキサンカルボキシレートを含む、請求項１２に記載の芳香族ポリカーボネート樹脂組成物。
【請求項１４】
熱安定剤、酸化防止剤、着色剤、離型剤、軟化剤、帯電防止剤及び衝撃性改良剤を含む群から選択される少なくとも１種を更に含有する、請求項１〜１３のいずれかに記載の芳香族ポリカーボネート樹脂組成物。
【請求項１５】
請求項１〜１４のいずれかに記載の芳香族ポリカーボネート樹脂組成物を含む光学用成形品。
【請求項１６】
前記光学用成形品が、導光板、面発光体材料、導光フィルム、車両用ライトガイド及び銘板から選択される成形品を含む、請求項１５記載の光学用成形品。
【請求項１７】
請求項１〜１４のいずれかに記載の芳香族ポリカーボネート樹脂組成物を成形することを含む、光学用成形品の製造方法。
【発明の詳細な説明】
【技術分野】
【０００１】
本発明は、芳香族ポリカーボネート樹脂組成物および光学用成形品に関する。
【背景技術】
【０００２】
ポリカーボネート樹脂は、耐衝撃性、耐熱性及び透明性等に優れるので、従来、導光板、各種レンズ及び銘板等の成形品に利用されている。
【０００３】
例えば、特許文献１は、特定の分子量と特定の分子量分布を有する芳香族ポリカーボネート樹脂に、安定剤及び離型剤が配合された導光板用芳香族ポリカーボネート樹脂組成物を開示する。
【０００４】
特許文献２は、ポリカーボネート樹脂に、特定径のビーズ状架橋アクリル樹脂を特定量配合した樹脂成分に、蛍光増白剤を配合した光学用成形品用ポリカーボネート樹脂組成物が開示されている。
【０００５】
その他、例えば、特許文献３〜６に開示されているように、優れた光線透過率を得て、光学部材の輝度を向上させるべくポリカーボネート樹脂と他の材料とを併用した樹脂組成物が各種提案されている。
【先行技術文献】
【特許文献】
【０００６】
【特許文献１】特開２００７−２０４７３７号公報
【特許文献２】特開平０９−０２０８６０号公報
【特許文献３】特開２０１１−１３３６４７号公報
【特許文献４】特開平１１−１５８３６４号公報
【特許文献５】特開２００１−２１５３３６号公報
【特許文献６】特開２００４−０５１７００号公報
【発明の概要】
【発明が解決しようとする課題】
【０００７】
しかしながら、特許文献３〜６に開示のポリカーボネート樹脂組成物は、近年の導光板の材料としての要求（特に、薄肉成形を行うため高温で成形加工した場合でも光線透過率の低下が無い等の要求）を充分に満足し得るものではない。
更に、近年、成形加工された０．３ｍｍ程度の薄型の成形品（例えば、導光板）が、光照射等による高温条件下に、極めて長期にわたり暴露された場合でも、透明性の低下の少ない（白濁又は着色の小さい）材料が、求められつつある。
【０００８】
本発明は、ポリカーボネート樹脂が本来有する耐熱性、機械的強度等の特性が損なわれることがなく、熱安定性に優れ、光線透過率が高く、しかも成形加工された０．３ｍｍ程度の薄型の成形品（例えば、導光板）が、光照射等による高温に、極めて長期にわたり暴露された場合でも、透明性の低下を生じ難い（白濁及び着色を生じ難い）芳香族ポリカーボネート樹脂組成物を提供することを目的とする。
【課題を解決するための手段】
【０００９】
本発明者らは、かかる課題を解決するために鋭意検討を行った結果、芳香族ポリカーボネート樹脂（Ａ）、ポリエーテル誘導体（Ｂ）及び特定の芳香族化合物（Ｃ）を、所定量含む芳香族ポリカーボネート樹脂組成物は、ポリカーボネート樹脂が本来有する耐熱性、機械的強度等の特性を損なうことなく、熱安定性に優れ、光線透過率が高く、しかも成形加工された０．３ｍｍ程度の薄型の成形品（導光板）が光源照射等による高温条件下に長期に亘り暴露された場合でも、透明性の低下が少ない（白濁又は着色を生じ難い）ことを見出し、本発明を完成した。
【００１０】
すなわち、本発明は、芳香族ポリカーボネート樹脂（Ａ）、ポリエーテル誘導体（Ｂ）及び下記式で表される芳香族化合物（Ｃ）を含有する芳香族ポリカーボネート樹脂組成物であって、芳香族ポリカーボネート樹脂（Ａ）１００重量部に対してポリエーテル誘導体（Ｂ）を、０．１重量部以上２．０重量部以下、および該芳香族化合物（Ｃ）を０．０００１重量部以上０．０５重量部未満含む、芳香族ポリカーボネート樹脂組成物およびそれを成形してなる光学用成形品を提供する。
式：
【化１】
2020125438.tif 000002
【発明の効果】
【００１１】
本発明のポリカーボネート樹脂組成物は、ポリカーボネート樹脂が本来有する耐熱性、機械的強度等の特性が損なわれることがなく、熱安定性に優れ、光線透過率が高く、しかも得られる成形品が、炎天下環境及び／又は光源照射等による高温条件下に長期に亘り暴露された場合でも、透明性が低下し難い（白濁又は着色を生じ難い）。よって、例えば厚さ０．３ｍｍ程度の薄型の成形品（導光板）であっても、色相が変化して外観が低下（劣化）することを生じ難く、外部環境や光源に起因する高温条件下に長期間暴露された場合でも、透明性の低下を生じ難く（白濁又は着色を生じ難く）、工業的利用価値が極めて高い。
【発明を実施するための形態】
【００１２】
以下に、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは当業者が本発明を充分に理解するために以下の説明を提供するのであって、これらによって請求の範囲に記載の主題を限定することを意図するものではない。
【００１４】
本発明の実施形態の芳香族ポリカーボネート樹脂組成物は、芳香族ポリカーボネート樹脂（Ａ）、ポリエーテル誘導体（Ｂ）および特定の芳香族化合物（Ｃ）を含み、必要に応じて、リン系酸化防止剤（Ｄ）、エポキシ化合物（Ｅ）及び／又はその他の成分等を含むことができる。
【００１５】
本発明の実施形態において、「芳香族ポリカーボネート樹脂（Ａ）」は、芳香族化合物に基づくポリカーボネート樹脂であって、本発明が目的とする芳香族ポリカーボネート樹脂組成物を得ることができる限り特に制限されることはない。そのような芳香族ポリカーボネート樹脂として、例えば、種々のジヒドロキシジアリール化合物とホスゲンとを反応させるホスゲン法、又はジヒドロキシジアリール化合物とジフェニルカーボネート等の炭酸エステルとを反応させるエステル交換法によって得られる重合体を例示できる。代表例は、２，２−ビス（４−ヒドロキシフェニル）プロパン（ビスフェノールＡ）から製造されたポリカーボネート樹脂を含む。
【００１６】
前記ジヒドロキシジアリール化合物として、ビスフェノールＡの他に、例えば、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３、５−ジブロモフェニル）プロパン、２，２−ビス（４−ヒドロキシ−３，５−ジクロロフェニル）プロパン等のビス（ヒドロキシアリール）アルカン類；１，１−ビス（４−ヒドロキシフェニル）シクロペンタン、１，１−ビス（４−ヒドロキシフェニル）シクロヘキサン等のビス（ヒドロキシアリール）シクロアルカン類；４，４’−ジヒドロキシジフェニルエーテル、４，４’−ジヒドロキシ−３，３’−ジメチルジフェニルエーテル等のジヒドロキシジアリールエーテル類；４，４’−ジヒドロキシジフェニルスルフィド等のジヒドロキシジアリールスルフィド類；４，４’−ジヒドロキシジフェニルスルホキシド、４，４’−ジヒドロキシ−３，３’−ジメチルジフェニルスルホキシド等のジヒドロキシジアリールスルホキシド類；４，４’−ジヒドロキシジフェニルスルホン、４，４’−ジヒドロキシ−３，３’−ジメチルジフェニルスルホン等のジヒドロキシジアリールスルホン類を例示できる。これらは単独で又は組み合わせて使用できる。これらの他にも、ピペラジン、ジピペリジルハイドロキノン、レゾルシン、４，４’−ジヒドロキシジフェニル等を組み合わせて使用することができる。
【００１７】
さらに、前記ジヒドロキシジアリール化合物と、例えば以下に示す３価以上の芳香族化合物とを組み合わせて使用してもよい。
【００１８】
前記３価以上のフェノール化合物として、例えば、フロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタン及び２，２−ビス−［４，４−（４，４´−ジヒドロキシジフェニル）−シクロヘキシル］−プロパン等を例示できる。
【００１９】
芳香族ポリカーボネート樹脂（Ａ）の粘度平均分子量は、１００００〜１０００００であることが好ましく、１２０００〜３００００であることがより好ましい。なお、このような芳香族ポリカーボネート樹脂（Ａ）を製造する際には分子量調節剤、触媒等を必要に応じて使用することができる。
【００２０】
本発明の実施形態において、ポリエーテル誘導体（Ｂ）とは、ポリエーテル化合物の誘導体であって、本発明が目的とする芳香族ポリカーボネート樹脂組成物を得ることができる限り、特に限定されるものではない。そのようなポリエーテル誘導体は、代表例として、下記式（１）で表されるポリエーテル誘導体を含む。
【００２１】
式（１）：
ＲＯ−（Ｘ−Ｏ）ｍ（Ｙ−Ｏ）ｎ−Ｒ’
（式中、ＲおよびＲ’は、各々独立して水素原子又は炭素数１〜３０のアルキル基を示し、Ｘは、炭素数２〜４の直鎖アルキレン基又は分岐アルキレン基を、Ｙは、炭素数２〜５の直鎖アルキレン基又は分岐アルキレン基を示し、ＸとＹは同一であっても異なっていても良く、ｍ及びｎは、各々独立して、３〜６０を示し、ｍ＋ｎは６〜１２０を示す。）
式（１）で表されるポリエーテル誘導体の重量平均分子量は、５００〜８０００であることが好ましく、１０００〜４０００であることがより好ましい。
式（１）で表されるポリエーテル誘導体は、市販品を使用することができる。
【００２２】
式（１）で表されるポリエーテル誘導体は、
下記式（１−１）：
ＲＯ−（Ｘ−Ｏ）ｍ（Ｙ−Ｏ）ｎ−Ｒ’
（式中、ＲおよびＲ’は、各々独立して水素原子又は炭素数１〜３０のアルキル基を示し、Ｘは、炭素数２〜４の直鎖アルキレン基を、Ｙは、炭素数２〜５の分岐アルキレン基を示し、ｍ及びｎは、各々独立して、３〜６０を示し、ｍ＋ｎは８〜９０を示す。）
式（１−１）で表されるポリエーテル誘導体の重量平均分子量は、５００〜８０００であることが好ましく、１０００〜４０００であることがより好ましい。
式（１−１）で表されるポリエーテル誘導体は、市販品を使用することができる。
【００２３】
式（１）で表されるポリエーテル誘導体は、
下記式（１−２）：
ＲＯ−（Ｘ−Ｏ）ｍ（Ｙ−Ｏ）ｎ−Ｒ’
（式中、ＲおよびＲ’は、各々独立して水素原子又は炭素数１〜３０のアルキル基を示し、Ｘは、炭素数２〜４の直鎖アルキレン基を、Ｙは、炭素数２〜５の直鎖アルキレン基を示し、ＸとＹは同一であっても異なっていても良く、ｍ及びｎは、各々独立して、３〜６０を示し、ｍ＋ｎは６〜１００を示す。）
式（１−２）で表されるポリエーテル誘導体の重量平均分子量は、５００〜８０００であることが好ましく、１０００〜４０００であることがより好ましい。
式（１−２）で表されるポリエーテル誘導体は、市販品を使用することができる。
【００２４】
式（１）で表されるポリエーテル誘導体は、
下記式（１−３）：
ＲＯ−（Ｘ−Ｏ）ｍ（Ｙ−Ｏ）ｎ−Ｒ’
（式中、ＲおよびＲ’は、各々独立して水素原子又は炭素数１〜３０のアルキル基を示し、Ｘは、炭素数２〜４の分岐アルキレン基を、Ｙは、炭素数２〜５の分岐アルキレン基を示し、ＸとＹは同一であっても異なっていても良く、ｍ及びｎは、各々独立して、３〜６０を示し、ｍ＋ｎは６〜１２０を示す。）
式（１−３）で表されるポリエーテル誘導体の重量平均分子量は、５００〜８０００であることが好ましく、１０００〜４０００であることがより好ましい。
式（１−３）で表されるポリエーテル誘導体は、市販品を使用することができる。
【００２５】
式（１）で表されるポリエーテル誘導体は、下記式（２）で表されるポリエーテル誘導体、式（３）で表されるポリエーテル誘導体、式（４）で表されるポリエーテル誘導体、式（５）で表されるポリエーテル誘導体、式（６）で表されるポリエーテル誘導体、式（７）で表されるポリエーテル誘導体、式（８）で表されるポリエーテル誘導体、式（９）で表されるポリエーテル誘導体及び式（１０）で表されるポリエーテル誘導体を含む群から選択される少なくとも１種を含むことが好ましい。
【００２６】
式（１−１）で表されるポリエーテル誘導体は、下記式（２）で表されるポリエーテル誘導体、式（３）で表されるポリエーテル誘導体、式（４）で表されるポリエーテル誘導体、式（５）で表されるポリエーテル誘導体及び式（６）で表されるポリエーテル誘導体を含む群から選択される少なくとも１種を含むことが好ましい。
【００２７】
式（１−２）で表されるポリエーテル誘導体は、式（７）で表されるポリエーテル誘導体及び式（８）で表されるポリエーテル誘導体を含む群から選択される少なくとも１種を含むことが好ましい。
【００２８】
式（１−３）で表されるポリエーテル誘導体は、式（９）で表されるポリエーテル誘導体及び式（１０）で表されるポリエーテル誘導体を含む群から選択される少なくとも１種を含むことが好ましい。
【００２９】
式（２）：
ＨＯ−（ＣＨ２ＣＨ２ＣＨ２ＣＨ２Ｏ）ｍ（ＣＨ（ＣＨ３）ＣＨ２Ｏ）ｎ−Ｈ
（式中、ｍ及びｎは、各々独立して、３〜６０を示し、ｍ＋ｎは、８〜９０を示す。）
【００３０】
式（２）で表されるポリエーテル誘導体として、テトラメチレングリコールユニットとプロピレングリコールユニットを含む変性グリコールが好適である。そのようなポリエーテル誘導体として、市販品を使用することができ、例えば、日油（株）製、ポリセリンＤＣＢ−１０００（重量平均分子量１０００）、ポリセリンＤＣＢ−２０００（重量平均分子量２０００）、ポリセリンＤＣＢ−４０００（重量平均分子量４０００）等を利用できる。
式（２）で表されるポリエーテル誘導体の重量平均分子量は、５００〜８０００であることが好ましく、１０００〜４０００であることがより好ましい。
【００３１】
式（３）：
ＨＯ−（ＣＨ２ＣＨ２ＣＨ２ＣＨ２Ｏ）ｍ（ＣＨ２ＣＨ２ＣＨ（ＣＨ３）ＣＨ２Ｏ）ｎ−Ｈ
（式中、ｍ及びｎは、各々独立して、３〜６０を示し、ｍ＋ｎは、８〜９０を示す。）
【００３２】
式（３）で表されるポリエーテル誘導体として、テトラメチレングリコールユニットと２−メチルテトラメチレングリコールユニットを含む変性グリコールが好ましい。そのようなポリエーテル誘導体として、市販品を使用することができ、例えば、保土谷化学工業（株）製のＰＴＧ−Ｌ１０００（重量平均分子量１０００）、ＰＴＧ−Ｌ２０００（重量平均分子量２０００）、又はＰＴＧ−Ｌ３０００（重量平均分子量３０００）等を利用できる。
式（３）で表されるポリエーテル誘導体の重量平均分子量は、５００〜８０００であることが好ましく、１０００〜４０００であることがより好ましい。
【００３３】
式（４）：
ＨＯ−（ＣＨ２ＣＨ２Ｏ）ｍ（ＣＨ（ＣＨ３）ＣＨ２Ｏ）ｎ−Ｈ
（式中、ｍ及びｎは、各々独立して、３〜６０を示し、ｍ＋ｎは、８〜９０を示す。）
【００３４】
式（４）で表されるポリエーテル誘導体として、エチレングリコールユニットとプロピレングリコールユニットを含む変性グリコールが好ましい。そのようなポリエーテル誘導体として、市販品を使用することができ、例えば、日油（株）製、ユニルーブ５０ＤＥ−２５（重量平均分子量１７５０）、ユニルーブ７５ＤＥ−２５（重量平均分子量１４００）等を使用できる。
式（４）で表されるポリエーテル誘導体の重量平均分子量は、５００〜８０００であることが好ましく、１０００〜４０００であることがより好ましい。
【００３５】
式（５）：
ＲＯ−（ＣＨ２ＣＨ２ＣＨ２ＣＨ２Ｏ）ｍ（ＣＨ（ＣＨ３）ＣＨ２Ｏ）ｎ−Ｈ
（式中、Ｒは炭素数１〜３０のアルキル基を示し、ｍ及びｎは、各々独立して、３〜６０を示し、ｍ＋ｎは、８〜９０を示す。）
【００３６】
式（５）で表されるポリエーテル誘導体として、テトラメチレングリコールユニットとプロピレングリコールユニットを含む、片末端ブチル基又は片末端ステアリル基の変性グリコールが好適である。そのようなポリエーテル誘導体として、市販品を使用することができ、例えば、日油（株）製、ポリセリンＢＣ−１０００（片末端ブチル基、重量平均分子量１０００）、ポリセリンＳＣ−１０００（片末端ステアリル基、重量平均分子量１０００）等を使用できる。
式（５）で表されるポリエーテル誘導体の重量平均分子量は、５００〜８０００であることが好ましく、１０００〜４０００であることがより好ましい。
【００３７】
式（６）：
ＲＯ−（ＣＨ２ＣＨ２Ｏ）ｍ（ＣＨ（ＣＨ３）ＣＨ２Ｏ）ｎ−Ｈ
（式中、Ｒは炭素数１〜３０のアルキル基を示し、ｍ及びｎは、各々独立して、３〜６０を示し、ｍ＋ｎは、８〜９０を示す。）
【００３８】
式（６）で表されるポリエーテル誘導体として、エチレングリコールユニットとプロピレングリコールユニットを含む、片末端ブチル基又は片末端ステアリル基の変性グリコールが好適である。そのようなポリエーテル誘導体として、市販品を使用することができ、例えば、日油（株）製、ユニルーブ５０ＭＢ−１１（片末端ブチル基、重量平均分子量１０００）、ユニルーブ５０ＭＢ−２６（片末端ブチル基、重量平均分子量２０００）、ユニルーブ５０ＭＢ−７２（片末端ブチル基、重量平均分子量３０００）、ユニルーブ１０ＭＳ−２５０ＫＢ（片末端ステアリル基、重量平均分子量２０００）等を利用できる。
式（６）で表されるポリエーテル誘導体の重量平均分子量は、５００〜８０００であることが好ましく、１０００〜４０００であることがより好ましい。
【００３９】
式（７）：
ＨＯ−（ＣＨ２ＣＨ２ＣＨ２ＣＨ２Ｏ）ｍ（ＣＨ２ＣＨ２Ｏ）ｎ−Ｈ
（式中、ｍ及びｎは、各々独立して、３〜６０を示し、ｍ＋ｎは、８〜９０を示す。）
【００４０】
式（７）で表されるポリエーテル誘導体として、テトラメチレングリコールユニットとエチレングリコールユニットを含む変性グリコールが好ましい。そのようなポリエーテル誘導体として、市販品を使用することができ、例えば、日油（株）製、ポリセリンＤＣ３０００Ｅ（重量平均分子量３０００）、ポリセリンＤＣ１８００Ｅ（重量平均分子量１８００）等を使用できる。
式（７）で表されるポリエーテル誘導体の重量平均分子量は、５００〜８０００であることが好ましく、１０００〜４０００であることがより好ましい。
【００４１】
式（８）：
ＨＯ−（ＣＨ２ＣＨ２ＣＨ２ＣＨ２Ｏ）ｐ−Ｈ
（式中、ｐは、６〜１００を示す。）
【００４２】
式（８）で表されるポリエーテル誘導体として、ポリテトラメチレングリコールが好ましい。そのようなポリエーテル誘導体として、市販品を使用することができ、例えば、保土谷化学工業（株）製のＰＴＧ−６５０ＳＮ（重量平均分子量６５０）、ＰＴＧ−８５０ＳＮ（重量平均分子量８５０）、ＰＴＧ−１０００ＳＮ（重量平均分子量１０００）、ＰＴＧ−１４００ＳＮ（重量平均分子量１４００）、ＰＴＧ−２０００ＳＮ（重量平均分子量２０００）、又はＰＴＧ−２９００（重量平均分子量２９００）等を使用できる。
式（８）で表されるポリエーテル誘導体（ポリテトラメチレングリコール）の重量平均分子量は、５００〜８０００であることが好ましく、１０００〜４０００であることがより好ましい。
【００４３】
式（９）：
式：ＨＯ−（ＣＨ（ＣＨ３）ＣＨ２Ｏ）ｑ−Ｈ
（式中、ｑは、７〜１２０を示す。）
【００４４】
式（９）で表されるポリエーテル誘導体として、ポリプロピレングリコールが好ましい。そのようなポリエーテル誘導体として、市販品を使用することができ、例えば、ダウケミカル製ポリグリコールＰ２０００Ｐ（重量平均分子量２０００）、日油（株）製、ユニオールＤ−１０００（重量平均分子量１０００）、ユニオールＤ−２０００（重量平均分子量２０００）、ユニオールＤ−４０００（重量平均分子量４０００）等を使用できる。
式（９）で表されるポリエーテル誘導体（ポリプロピレングリコール）の重量平均分子量は、５００〜８０００であることが好ましく、１０００〜４０００であることがより好ましい。
【００４５】
式（１０）：
ＨＯ−（ＣＨ（Ｃ２Ｈ５）ＣＨ２Ｏ）ｒ−Ｈ
（式中、ｒは、６〜１００を示す。）
【００４６】
式（１０）で表されるポリエーテル誘導体として、ポリブチレングリコールが好ましい。そのようなポリエーテル誘導体として、市販品を使用することができ、例えば、日油（株）製、ユニオールＰＢ−５００（重量平均分子量５００）、ユニオールＰＢ−１０００（重量平均分子量１０００）、ユニオールＰＢ−２０００（重量平均分子量２０００）等を使用できる。
式（１０）で表されるポリエーテル誘導体（ポリブチレングリコール）の重量平均分子量は、５００〜８０００であることが好ましく、１０００〜４０００であることがより好ましい。
【００４７】
前記一般式（１）で表されるポリエーテル誘導体は、概ね耐熱性が高く該ポリエーテル誘導体を配合した芳香族ポリカーボネート樹脂組成物を高温で成形した成形品は、輝度や光線透過率が高い。
【００４８】
尚、前記式（１）〜式（１０）で表されるポリエーテル誘導体の各々は、本発明が目的とする芳香族ポリカーボネート樹脂組成物及び光学用成形品を得られる限り、各式に記載の繰り返し単位以外の繰り返し単位を含むことができる。そのような繰り返し単位として、例えば、ポリエーテル誘導体の出発原料中に含まれ得る不純物に基づく繰り返し単位、重合の際に使用される開始剤（重合開始剤）に基づく繰り返し単位等を例示することができる。
【００４９】
重合開始剤が使用される場合には、重合開始剤として、例えば、下記の化合物を例示することができる。水素添加ビスフェノールＡ、ビスフェノールＡ、イソソルバイド、グリセリン、ペンタエリスリトール、ソルビトール、グルコース等を例示することができる。
このような重合開始剤に基づく繰り返し単位を含むポリエーテル誘導体として、例えば、上記式（２）に該当し得るポリセリン６０ＤＢ−２０００Ｈ（日油（株）製）を例示することができる（式２−２参照）。
式（２−２）：
【化２】
2020125438.tif 000003
（式中、ｍ１＋ｍ２が、式（２）のｍに対応し、ｎ１＋ｎ２が、式（２）のｎに各々対応する。）
式（２−２）で表されるポリエーテル誘導体の重量平均分子量は、５００〜８０００であることが好ましく、１０００〜４０００であることがより好ましい。
【００５０】
また、本発明にて使用されるポリエーテル誘導体（Ｂ）は、適度な親油性を有することから、芳香族ポリカーボネート樹脂（Ａ）との相溶性にも優れるので、該ポリエーテル誘導体（Ｂ）を配合した芳香族ポリカーボネート樹脂組成物から得られる成形品の透明性を低下させることがなく透明性を維持できる。このようなポリエーテル誘導体（Ｂ）の重量平均分子量は、５００〜８０００が好ましく１０００〜４０００がより好ましい。
【００５１】
更に、本発明にて使用されるポリエーテル誘導体（Ｂ）のＣＰＲ（単位：無次元）（Controlled Polymerization Rate：ポリエーテル誘導体中の塩基性物質の量を示す指標：ＪＩＳ  Ｋ１５５７−４に準拠して測定される）は、２．０以下であることが好ましく、１．０以下であることがより好ましい。ＣＰＲが２．０以下である場合、ポリエーテル誘導体（Ｂ）は、ポリカーボネート樹脂との相溶性に優れるとともに、分解及び劣化が抑制されて、貯蔵安定性に優れ、得られるポリカーボネート樹脂組成物の色相に悪影響を与えにくい。例えば、上述の式（２）で表されるポリエーテル誘導体（Ｂ）に該当するポリセリンＤＣＢ−２０００のＣＰＲは、１．０未満であり、上述の式（２）で表されるポリエーテル誘導体（Ｂ）に該当するポリセリン６０ＤＢ−２０００Ｈ（日油（株）製）のＣＰＲは１．０未満であり、上述の式（８）で表されるポリエーテル誘導体（Ｂ）に該当するＰＴＧ−１０００ＳＮ（保土谷化学工業（株）社製）のＣＰＲは１．０未満である。
【００５２】
更にまた、本発明にて使用されるポリエーテル誘導体（Ｂ）のｐＨ（ＪＩＳ  Ｋ１５５７−５に準拠して測定される）は、５．０以上、７．５未満であることが好ましく、６．０以上、７．０未満であることがより好ましい。ポリエーテル誘導体（Ｂ）のｐＨが、５．０以上、７．５未満である場合、分解及び劣化が抑制されて、貯蔵安定性に優れ、得られるポリカーボネート樹脂組成物の色相に悪影響を与えにくい。例えば、上述の式（２）で表されるポリエーテル誘導体（Ｂ）に該当するポリセリンＤＣＢ−２０００のｐＨは、６．７であり、上述の式（２）で表されるポリエーテル誘導体（Ｂ）に該当するポリセリン６０ＤＢ−２０００Ｈ（日油（株）製）のｐＨは６．８であり、上述の式（８）で表されるポリエーテル誘導体（Ｂ）に該当するＰＴＧ−１０００ＳＮ（保土谷化学工業（株）社製）のｐＨは６．７である。
【００５３】
更に、本発明にて使用されるポリエーテル誘導体（Ｂ）の９０％重量となる温度（又は重量減少率が１０％となる温度）（ＪＩＳ  Ｋ７１２０に準拠する熱重量測定で測定される）は、３００℃以上であることが好ましく、３３０℃以上であることがより好ましい。ポリエーテル誘導体（Ｂ）の９０％重量となる温度が、３００℃以上である場合、分解及び劣化が抑制されて、貯蔵安定性に優れ、得られるポリカーボネート樹脂組成物の色相に悪影響を与えにくい。例えば、上述の式（２）で表されるポリエーテル誘導体（Ｂ）に該当するポリセリンＤＣＢ−２０００の９０％重量となる温度は、３３０℃であり、上述の式（２）で表されるポリエーテル誘導体（Ｂ）に該当するポリセリン６０ＤＢ−２０００Ｈ（日油（株）製）の９０％重量となる温度は４００℃である。
【００５４】
ポリエーテル誘導体の量は、芳香族ポリカーボネート樹脂（Ａ）１００重量部に対して、０．１〜２．０重量部であり、０．３〜１．８重量部が好ましい。ポリエーテル誘導体の量が０．１重量部未満の場合は、光線透過率及び色相の向上効果が不充分であり得る。逆にポリエーテル誘導体の量が２．０重量部を超える場合は、曇化率が上昇して光線透過率が低下し得る。
【００５５】
本発明の実施形態の芳香族ポリカーボネート樹脂組成物は、ポリエーテル誘導体（Ｂ）と共に、以下の式の芳香族化合物（Ｃ）を必須成分として含む。このように、ポリエーテル誘導体（Ｂ）と該芳香族化合物（Ｃ）とを併用することにより、光学成形品に求められる優れた光学特性を維持しつつ、得られる芳香族ポリカーボネート樹脂組成物からなる成形品の使用状況に起因する劣化やエージング劣化などの劣化を防止することが出来る。
【００５６】
例えば、芳香族ポリカーボネート樹脂組成物から成形される光学用成形品が光源（ＬＥＤ光源等）によって長期間光照射されることによる熱劣化（白濁又は着色）が効果的に防止される。光学用成形品は、炎天下等過酷な条件下で及び／又は光照射を長時間受け続けると、当該成形品表面の温度が上昇することがあり、芳香族ポリカーボネート樹脂組成物に含まれる芳香族ポリカーボネート樹脂（Ａ）の熱劣化が少しずつ進行し得る。更に、樹脂組成物中のポリエーテル誘導体（Ｂ）が変性し得、通常の光学用成形品に用いられる芳香族ポリカーボネート樹脂組成物に期待される透明性（輝度又は光透過性）を損ない、成形品表面に白濁又は着色（淡〜濃着色）現象が生じ得る。
【００５７】
本願発明者らは、この課題に鑑み，鋭意検討した結果、ポリエーテル誘導体（Ｂ）の変性等の劣化を抑止する化合物として、次式の特定芳香族化合物（Ｃ）が特に効果的であり、特定芳香族化合物（Ｃ）をポリエーテル誘導体（Ｂ）に予め添加するか、あるいは芳香族ポリカーボネート樹脂組成物を得るための溶融混練前に添加することにより、成形品中でのポリエーテル誘導体（Ｂ）の劣化を抑止して白濁又は着色（淡〜濃着色）現象を低減又は緩和できることを着想し本発明を完成した。
式：
【化３】
2020125438.tif 000004
【００５８】
本発明の実施形態で使用される芳香族化合物（Ｃ）の量は、芳香族ポリカーボネート樹脂（Ａ）１００重量部に対して、０．０００１以上０．０５重量部未満であり、０．０００５重量部以上０．００３重量部以下が好ましい。芳香族化合物（Ｃ）の量が０．０００１重量部未満の場合は、白濁又は着色の抑止効果が不充分である。逆に芳香族化合物（Ｃ）の量が０．０５重量部以上の場合、光学成形体に要求される高水準の光線透過率及び色相を達成できない場合があるため望ましくない。
【００５９】
本発明の実施形態の芳香族ポリカーボネート樹脂組成物は、さらに、リン系酸化防止剤（Ｄ）を含むことができる。このように、芳香族ポリカーボネート樹脂組成物が、ポリエーテル誘導体（Ｂ）と特定芳香族化合物（Ｃ）とリン系酸化防止剤（Ｄ）とを同時に含む場合、光学成形品に求められる優れた光学特性を維持向上させつつ、特に、得られる芳香族ポリカーボネート樹脂組成物からなる成形品の初期光学特性を劣化させず、加えて使用状況に起因する劣化やエージング劣化などの劣化を防止することが出来る。
【００６０】
リン系酸化防止剤は、本発明が目的とする芳香族ポリカーボネート樹脂組成物を得られる限り特に制限されることはないが、下記亜リン酸エステル構造を有する亜リン酸エステル化合物を含むことが好ましい。
【化４】
2020125438.tif 000005
【００６１】
本発明の実施形態の芳香族ポリカーボネート樹脂組成物は、前記リン系酸化防止剤（Ｄ）が、下記式（１１）で表される亜リン酸エステル化合物、下記式（１２）で表される亜リン酸エステル化合物、下記式（１３）で表される亜リン酸エステル化合物及び下記式（１４）で表される亜リン酸エステル化合物から選択される少なくとも１種以上の化合物を含むことが好ましい。
【００６２】
リン系酸化防止剤（Ｄ）は、例えば、下記式（１１）で表される化合物を含むことが好ましい。
【００６３】
式（１１）：
【化５】
2020125438.tif 000006
（式中、Ｒ１は、炭素数１〜２０のアルキル基を示し、ａは、０〜３の整数を示す）
【００６４】
前記式（１１）において、Ｒ１は、炭素数１〜２０のアルキル基であるが、さらには、炭素数１〜１０のアルキル基であることが好ましい。
【００６５】
式（１１）で表される化合物としては、例えば、トリフェニルホスファイト、トリクレジルホスファイト、トリス（２，４−ジ−ｔ−ブチルフェニル）フォスファイト、トリスノニルフェニルホスファイト等が挙げられる。これらの中でも、特にトリス（２，４−ジ−ｔ−ブチルフェニル）フォスファイトが好適であり、例えば、ＢＡＳＦ社製のイルガフォス１６８（「イルガフォス」はビーエーエスエフ  ソシエタス・ヨーロピアの登録商標）として商業的に入手可能である。
【００６６】
リン系酸化防止剤（Ｄ）は、例えば、下記式（１２）で表される化合物を含むことが好ましい。
【００６７】
式（１２）：
【化６】
2020125438.tif 000007
（式中、Ｒ２、Ｒ３、Ｒ５及びＲ６は、それぞれ独立して、水素原子、炭素数１〜８のアルキル基、炭素数５〜８のシクロアルキル基、炭素数６〜１２のアルキルシクロアルキル基、炭素数７〜１２のアラルキル基又はフェニル基を示す。Ｒ４は、水素原子又は炭素数１〜８のアルキル基を示す。Ｘは、単結合、硫黄原子又は式：−ＣＨＲ７−（ここで、Ｒ７は、水素原子、炭素数１〜８のアルキル基又は炭素数５〜８のシクロアルキル基を示す）で表される基を示す。Ａは、炭素数１〜８のアルキレン基又は式：＊−ＣＯＲ８−（ここで、Ｒ８は、単結合又は炭素数１〜８のアルキレン基を示し、＊は、酸素側の結合手であることを示す）で表される基を示す。Ｙ及びＺは、いずれか一方がヒドロキシル基、炭素数１〜８のアルコキシ基又は炭素数７〜１２のアラルキルオキシ基を示し、もう一方が水素原子又は炭素数１〜８のアルキル基を示す。）
【００６８】
式（１２）において、Ｒ２、Ｒ３、Ｒ５及びＲ６は、それぞれ独立して、水素原子、炭素数１〜８のアルキル基、炭素数５〜８のシクロアルキル基、炭素数６〜１２のアルキルシクロアルキル基、炭素数７〜１２のアラルキル基又はフェニル基を示す。
【００６９】
ここで、炭素数１〜８のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基、ｔ−オクチル基、２−エチルヘキシル基等が挙げられる。炭素数５〜８のシクロアルキル基としては、例えば、シクロペンチル基、シクロヘキシル基、シクロヘプチル基、シクロオクチル基等が挙げられる。炭素数６〜１２のアルキルシクロアルキル基としては、例えば、１−メチルシクロペンチル基、１−メチルシクロヘキシル基、１−メチル−４−ｉ−プロピルシクロヘキシル基等が挙げられる。炭素数７〜１２のアラルキル基としては、例えば、ベンジル基、α−メチルベンジル基、α，α−ジメチルベンジル基等が挙げられる。
【００７０】
前記Ｒ２、Ｒ３及びＲ５は、それぞれ独立して、炭素数１〜８のアルキル基、炭素数５〜８のシクロアルキル基又は炭素数６〜１２のアルキルシクロアルキル基であることが好ましい。特に、Ｒ２及びＲ５は、それぞれ独立して、ｔ−ブチル基、ｔ−ペンチル基、ｔ−オクチル基等のｔ−アルキル基、シクロヘキシル基又は１−メチルシクロヘキシル基であることが好ましい。特に、Ｒ３は、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基であることが好ましく、メチル基、ｔ−ブチル基又はｔ−ペンチル基であることがさらに好ましい。
【００７１】
前記Ｒ６は、水素原子、炭素数１〜８のアルキル基又は炭素数５〜８のシクロアルキル基であることが好ましく、水素原子、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素数１〜５のアルキル基であることがさらに好ましい。
【００７２】
式（１２）において、Ｒ４は、水素原子又は炭素数１〜８のアルキル基を示す。炭素数１〜８のアルキル基としては、例えば、前記Ｒ２、Ｒ３、Ｒ５及びＲ６の説明にて例示したアルキル基が挙げられる。特に、Ｒ４は、水素原子又は炭素数１〜５のアルキル基であることが好ましく、水素原子又はメチル基であることがさらに好ましい。
【００７３】
式（１２）において、Ｘは、単結合、硫黄原子又は式：−ＣＨＲ７−で表される基を示す。ここで、式：−ＣＨＲ７−中のＲ７は、水素原子、炭素数１〜８のアルキル基又は炭素数５〜８のシクロアルキル基を示す。炭素数１〜８のアルキル基及び炭素数５〜８のシクロアルキル基としては、例えば、それぞれ前記Ｒ２、Ｒ３、Ｒ５及びＲ６の説明にて例示したアルキル基及びシクロアルキル基が挙げられる。特に、Ｘは、単結合、メチレン基、又はメチル基、エチル基、ｎ−プロピル基、ｉ−プロピル基、ｎ−ブチル基、ｉ−ブチル基、ｔ−ブチル基等で置換されたメチレン基であることが好ましく、単結合であることがさらに好ましい。
【００７４】
式（１２）において、Ａは、炭素数１〜８のアルキレン基又は式：＊−ＣＯＲ８−で表される基を示す。炭素数１〜８のアルキレン基としては、例えば、メチレン基、エチレン基、プロピレン基、ブチレン基、ペンタメチレン基、ヘキサメチレン基、オクタメチレン基、２，２−ジメチル−１，３−プロピレン基等が挙げられ、好ましくはプロピレン基である。また、式：＊−ＣＯＲ８−におけるＲ８は、単結合又は炭素数１〜８のアルキレン基を示す。Ｒ８を示す炭素数１〜８のアルキレン基としては、例えば、前記Ａの説明にて例示したアルキレン基が挙げられる。Ｒ８は、単結合又はエチレン基であることが好ましい。また、式：＊−ＣＯＲ８−における＊は、酸素側の結合手であり、カルボニル基がフォスファイト基の酸素原子と結合していることを示す。
【００７５】
式（１２）において、Ｙ及びＺは、いずれか一方がヒドロキシル基、炭素数１〜８のアルコキシ基又は炭素数７〜１２のアラルキルオキシ基を示し、もう一方が水素原子又は炭素数１〜８のアルキル基を示す。炭素数１〜８のアルコキシ基としては、例えば、メトキシ基、エトキシ基、プロポキシ基、ｔ−ブトキシ基、ペンチルオキシ基等が挙げられる。炭素数７〜１２のアラルキルオキシ基としては、例えば、ベンジルオキシ基、α−メチルベンジルオキシ基、α，α−ジメチルベンジルオキシ基等が挙げられる。炭素数１〜８のアルキル基としては、例えば、前記Ｒ２、Ｒ３、Ｒ５及びＲ６の説明にて例示したアルキル基が挙げられる。
【００７６】
式（１２）で表される化合物としては、例えば、２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピン、６−［３−（３，５−ジ−ｔ−ブチル−４−ヒドロキシフェニル）プロポキシ］−２，４，８，１０−テトラ−ｔ−ブチルジベンゾ［ｄ，ｆ］［１，３，２］ジオキサホスフェピン、６−［３−（３，５−ジ−ｔ−ブチル−４−ヒドロキシフェニル）プロポキシ］−４，８−ジ−ｔ−ブチル−２，１０−ジメチル−１２Ｈ−ジベンゾ［ｄ，ｇ］［１，３，２］ジオキサホスホシン、６−［３−（３，５−ジ−ｔ−ブチル−４−ヒドロキシフェニル）プロピオニルオキシ］−４，８−ジ−ｔ−ブチル−２，１０−ジメチル−１２Ｈ−ジベンゾ［ｄ，ｇ］［１，３，２］ジオキサホスホシン等が挙げられる。これらの中でも、特に光学特性が求められる分野に、得られる芳香族ポリカーボネート樹脂組成物を用いる場合には、２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピンが好適であり、例えば、住友化学（株）製のスミライザーＧＰ（「スミライザー」は登録商標）として商業的に入手可能である。
【００７７】
リン系酸化防止剤（Ｄ）は、例えば、下記式（１３）で表される化合物を含むことが好ましい。
【００７８】
式（１３）：
【化７】
2020125438.tif 000008
（式中、Ｒ９及びＲ１０は、それぞれ独立して、炭素数１〜２０のアルキル基又はアルキル基で置換されていてもよいアリール基を示し、ｂ及びｃは、それぞれ独立して、０〜３の整数を示す。）
【００７９】
式（１３）で表される化合物としては、例えば、ビス（２，４−ジ−ｔｅｒｔ−ブチルフェニル）ペンタエリスリトールジフォスファイト、フェニルビスフェノールＡペンタエリスリトールジフォスファイト等が挙げられる。ビス（２，４−ジ−ｔｅｒｔ−ブチルフェニル）ペンタエリスリトールジフォスファイトは、ＡＤＥＫＡ社製、商品名「アデカスタブＰＥＰ−２４Ｇ」として商業的に入手可能である。（株）ＡＤＥＫＡ製のアデカスタブＰＥＰ−３６（「アデカスタブ」は登録商標）が商業的に入手可能である。
【００８０】
リン系酸化防止剤（Ｄ）は、例えば、下記式（１４）で表される化合物を含むことが好ましい。
【００８１】
式（１４）：
【化８】
2020125438.tif 000009
【００８２】
（式中、Ｒ１１〜Ｒ１８は、それぞれ独立に、炭素数１〜３のアルキル基またはアルケニル基を示す。Ｒ１１とＲ１２、Ｒ１３とＲ１４、Ｒ１５とＲ１６、Ｒ１７とＲ１８とは、互いに結合して環を形成していても良い。Ｒ１９〜Ｒ２２は、それぞれ独立に、水素原子または炭素数１〜２０のアルキル基を示す。ｄ〜ｇは、それぞれ独立して、０〜５の整数である。Ｘ１〜Ｘ４は、それぞれ独立に、単結合または炭素原子を示す。Ｘ１〜Ｘ４が単結合である場合、Ｒ１１〜Ｒ２２のうち、当該単結合に繋がった官能基は一般式（１４）から除外される。）
【００８３】
式（１４）で表される化合物の具体例としては、例えばビス（２，４−ジクミルフェニル）ペンタエリスリトールジフォスファイトが挙げられる。これは、Ｄｏｖｅｒ  Ｃｈｅｍｉｃａｌ社製、商品名「Ｄｏｖｅｒｐｈｏｓ（登録商標）  Ｓ−９２２８」、ＡＤＥＫＡ社製、商品名「アデカスタブＰＥＰ−４５」（ビス（２，４−ジクミルフェニル）ペンタエリスリトールジフォスファイト）として商業的に入手可能である。
【００８４】
下記のことから選択される少なくとも１を満たす、上述の芳香族ポリカーボネート樹脂組成物が好ましい：
前記式（１１）で表される亜リン酸エステル化合物が、トリス（２，４−ジ−ｔ−ブチルフェニル）フォスファイトを含むこと；
前記式（１２）で表される亜リン酸エステル化合物が、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピンを含むこと；
前記式（１３）で表される亜リン酸エステル化合物が、３，９−ビス（２，６−ジ−ｔｅｒｔ−ブチル−４−メチルフェノキシ）−２，４，８，１０−テトラオキサ−３，９−ジホスファスピロ［５，５］ウンデカンを含むこと；及び
前記式（１４）で表される亜リン酸エステル化合物が、ビス（２，４−ジクミルフェニル）ペンタエリスリトールジフォスファイトを含むこと。
【００８５】
リン系酸化防止剤（Ｄ）の量は、芳香族ポリカーボネート樹脂（Ａ）１００重量部に対して、０．５重量部までが好ましく、０．０２〜０．２重量部がより好ましい。
【００８６】
以上の成分に加えて、実施の形態に係る芳香族ポリカーボネート樹脂組成物へは、例えば、得られる芳香族ポリカーボネート樹脂組成物の耐候性をより向上させる成分である紫外線吸収剤を、芳香族ポリカーボネート樹脂組成物を成形して得られる成形品の用途に応じて適宜用いることができる。
【００８７】
紫外線吸収剤としては、例えば、ベンゾトリアゾール系化合物、トリアジン系化合物、ベンゾフェノン系化合物、シュウ酸アニリド系化合物等の、ポリカーボネート樹脂に通常配合される紫外線吸収剤を、単独で又は２種以上を組み合わせて用いることができる。
【００８８】
ベンゾトリアゾール系化合物としては、例えば、ベンゾトリアゾール系化合物としては、２−（２−ヒドロキシ−５−ｔ−オクチルフェニル）ベンゾトリアゾール、２−（３−ｔｅｒｔ−ｂｕｔｙｌ−２−ｈｙｄｒｏｘｙ−５−ｍｅｔｈｙｌｐｈｅｎｙｌ）−５−ｃｈｌｏｒｏ−２Ｈ−ｂｅｎｚｏｔｒｉａｚｏｌｅ、２−（３，５−ｄｉ−ｔｅｒｔ−ｐｅｎｔｙｌ−２−ｈｙｄｒｏｘｙｐｈｅｎｙｌ）−２Ｈ−ｂｅｎｚｏｔｒｉａｚｏｌｅ、２−（２Ｈ−ｂｅｎｚｏｔｒｉａｚｏｌｅ−２−ｙｌ）−４−ｍｅｔｈｙｌ−６−（３，４，５，６−ｔｅｔｒａｈｙｄｒｏｐｈｔｈａｌｉｍｉｄｙｌｍｅｔｈｙｌ）ｐｈｅｎｏｌ、２−（２−ｈｙｄｒｏｘｙ−４−ｏｃｔｙｌｏｘｙｐｈｅｎｙｌ）−２Ｈ−ｂｅｎｚｏｔｒｉａｚｏｌｅ、２−（２−ｈｙｄｒｏｘｙ−５−ｔｅｒｔ−ｏｃｔｙｌｐｈｅｎｙｌ）−２Ｈ−ｂｅｎｚｏｔｒｉａｚｏｌｅ、２−［２’−ｈｙｄｒｏｘｙ−３，５−ｄｉ（１，１−ｄｉｍｅｔｈｙｌｂｅｎｚｙｌ）ｐｈｅｎｙｌ］−２Ｈ−ｂｅｎｚｏｔｒｉａｚｏｌｅ、２，２’−Ｍｅｔｈｙｌｅｎｂｉｓ［６−（２Ｈ−ｂｅｎｚｏｔｒｉａｚｏｌ−２−ｙｌ）４−（１，１，３，３−ｔｅｔｒａｍｅｔｈｙｌｂｕｔｙｌ）ｐｈｅｎｏｌ］などが挙げられる。なかでも、特に、２−（２−ヒドロキシ−５−ｔ−オクチルフェニル）ベンゾトリアゾール等が好適であり、例えば、ＢＡＳＦ社製のＴＩＮＵＶＩＮ  ３２９（ＴＩＮＵＶＩＮは登録商標）、シプロ化成（株）製のシーソーブ７０９、ケミプロ化成（株）製のケミソーブ７９等が商業的に入手可能である。
【００８９】
トリアジン系化合物としては、例えば、２，４−ジフェニル−６−（２−ヒドロキシフェニル−４−ヘキシルオキシフェニル）１，３，５−トリアジン、２−［４，６−ビス（２，４−ジメチルフェニル）−１，３，５−トリアジン−２−イル］−５−（オクチルオキシ）フェノール、２−（４，６−ジフェニル−１，３，５−トリアジン−２−イル）−５−［（ヘキシル）オキシ］フェノール等が挙げられ、例えば、ＢＡＳＦ社製のＴＩＮＵＶＩＮ  １５７７等が商業的に入手可能である。
【００９０】
シュウ酸アニリド系化合物としては、例えば、クラリアントジャパン（株）製のＳａｎｄｕｖｏｒ  ＶＳＵ等が商業的に入手可能である。
【００９１】
ベンゾフェノン系化合物としては、例えば、２、４−ｄｉｈｙｄｒｏｘｙｂｅｎｚｏｐｈｅｎｏｎｅ、２−ｈｙｄｒｏｘｙ−４−ｎ−ｏｃｔｏｘｙｂｅｎｚｏｐｈｅｎｏｎｅなどが挙げられる。
【００９２】
紫外線吸収剤の量は、芳香族ポリカーボネート樹脂（Ａ）１００重量部に対して０〜１．０重量部であり、０〜０．５重量部であることが好ましい。紫外線吸収剤の量が１．０重量部を超える場合は、得られる芳香族ポリカーボネート樹脂組成物の初期の色相が低下するおそれがある。また、紫外線吸収剤の量が０．１重量部以上の場合は、特に、芳香族ポリカーボネート樹脂組成物の耐候性をより向上させる効果が大きく奏される。
【００９３】
本発明の実施形態の芳香族ポリカーボネート樹脂組成物は、エポキシ化合物（Ｅ）を含むことができる。このように、芳香族ポリカーボネート樹脂組成物が、ポリエーテル誘導体（Ｂ）と特定芳香族化合物（Ｃ）とエポキシ化合物（Ｅ）とを同時に含む場合、光学成形品に求められる優れた光学特性を維持向上させつつ、得られる芳香族ポリカーボネート樹脂組成物からなる成形品の初期光学特性を劣化させず、使用状況に起因する劣化やエージング劣化などの劣化を防止することが出来る。
【００９４】
エポキシ化合物（Ｅ）は、少なくとも１つのエポキシ基を分子内に有し、本発明が目的とする芳香族ポリカーボネート樹脂組成物を得られる限り、特に制限されることはない。エポキシ化合物（Ｅ）は、例えば、３’，４’−エポキシシクロヘキシルメチル−３，４−エポキシシクロヘキサンカルボキシレート、エポキシ化大豆油、ε−カプロラクトン変性 ３'，４'−エポキシシクロヘキシルメチル ３，４−エポキシシクロヘキサンカルボキシレート、エポキシ基含有アクリル・スチレン系ポリマー、２，２−ビス（４−ヒドロキシシクロヘキシル）プロパン−ジグリシジルエーテル等を含むことができる。エポキシ化合物（Ｅ）は、３’，４’−エポキシシクロヘキシルメチル−３，４−エポキシシクロヘキサンカルボキシレートを含むことが好ましい。
【００９５】
本発明の実施形態の芳香族ポリカーボネート樹脂組成物は、芳香族ポリカーボネート樹脂（Ａ）１００質量部に対して、エポキシ化合物（Ｅ）を、０．００１〜０．２質量部含むことが好ましく、０．００２〜０．１質量部含むことがより好ましく、０．００５〜０．０５質量部含むことが特に好ましい。
本発明の実施形態の芳香族ポリカーボネート樹脂組成物は、芳香族ポリカーボネート樹脂（Ａ）１００質量部に対して、エポキシ化合物（Ｅ）を、０．００１〜０．２質量部含む場合、光学成形品に求められる優れた光学特性を維持向上させつつ、得られる芳香族ポリカーボネート樹脂組成物からなる成形品の初期光学特性（積算透過率および黄色度）を向上させ、使用状況に起因する劣化やエージング劣化などの劣化を防止することが出来る。
【００９６】
さらに、実施の形態に係る芳香族ポリカーボネート樹脂組成物には、本発明における効果を損なわない範囲で、例えば、熱安定剤、他の酸化防止剤、着色剤、離型剤、軟化剤、帯電防止剤、衝撃性改良剤等の各種添加剤、芳香族ポリカーボネート樹脂（Ａ）以外のポリマー等が適宜配合されていてもよい。
【００９７】
本発明の実施形態の芳香族ポリカーボネート樹脂組成物は、芳香族ポリカーボネート樹脂（Ａ）、ポリエーテル誘導体（Ｂ）及び特定芳香族化合物（Ｃ）を混合し、必要に応じて、リン系酸化防止剤（Ｄ）、エポキシ化合物（Ｅ）、前記各種添加剤、及び芳香族ポリカーボネート樹脂（Ａ）以外のポリマー等を混合する製造方法を例示することができる。本発明が目的とする芳香族ポリカーボネート樹脂組成物を得ることができる限り、その製造方法は特に制限されることはなく、各成分の種類及び量を適宜調整することができる。成分の混合方法も特に制限されることはなく、例えば、タンブラー、及びリボンブレンダー等の公知の混合機にて混合する方法や、押出機にて溶融混練する方法を例示できる。これらの方法により、芳香族ポリカーボネート樹脂組成物のペレットを容易に得ることができる。特定芳香族化合物（Ｃ）は、溶融混練前に混合してもよいし、予めポリエーテル誘導体（Ｂ）に添加又は混合してもよい。
【００９８】
前記のごとく得られる芳香族ポリカーボネート樹脂組成物のペレットの形状及び大きさには特に限定がなく、一般的な樹脂ペレットが有する形状及び大きさであればよい。例えば、ペレットの形状としては、楕円柱状、円柱状等が挙げられる。ペレットの大きさとしては、長さが２〜８ｍｍ程度であることが好適であり、楕円柱状の場合、断面楕円の長径が２〜８ｍｍ程度、短径が１〜４ｍｍ程度であることが好適であり、円柱状の場合、断面円の直径が１〜６ｍｍ程度であることが好適である。なお、得られたペレット１つずつがこのような大きさであってもよく、ペレット集合体を形成する全てのペレットがこのような大きさであってもよく、ペレット集合体の平均値がこのような大きさであってもよく、特に限定はない。
【００９９】
本発明の実施形態の光学用成形品は、上記の芳香族ポリカーボネート樹脂組成物を成形して得ることができる。
【０１００】
本発明が目的とする光学成形品を得ることができる限り、光学成形品の製造方法は特に限定されることはなく、例えば、公知の射出成形法、圧縮成形法等により芳香族ポリカーボネート樹脂組成物を成形する方法が挙げられる。
【０１０１】
本発明に係る光学用成形品は、例えば、導光板、面発光体材料、導光フィルム、車両用ライトガイド、銘板等として好適である。
【０１０２】
以上のように、本発明の例示として、実施の形態を説明した。しかしながら、本発明における技術は、これに限定されず、適宜、変更、置き換え、付加、省略などを行った実施の形態にも適用可能である。
【実施例】
【０１０３】
以下に、本発明を実施例により具体的に説明するが、本発明はこれらの実施例に制限されるものではない。なお、特にことわりがない限り、「部」及び「％」はそれぞれ重量基準である。
【０１０４】
原料として以下のものを使用した。
１．芳香族ポリカーボネート樹脂（Ａ）：
ビスフェノールＡと塩化カルボニルとから合成されたポリカーボネート樹脂
粘度平均分子量：１５０００、住化ポリカーボネート（株）製のＳＤポリカ  ２００−８０（商品名）、「ＳＤポリカ」は住化ポリカーボネート（株）の登録商標、以下「ＰＣ」又は（Ａ１）ともいう
【０１０５】
２．ポリエーテル誘導体（Ｂ）：
２−１．テトラメチレングリコールユニットとプロピレングリコールユニットからなる変性グリコール（ランダム共重合）
重量平均分子量：２０００、ｐＨ：６．７（ＪＩＳ  Ｋ１５５７−５）、日油（株）製のポリセリンＤＣＢ−２０００（商品名）、以下（Ｂ１）ともいう
【０１０６】
２−２．テトラメチレングリコールユニットとプロピレングリコールユニットからなる変性グリコール（ランダム共重合）
重量平均分子量：１０００、ｐＨ：６．８（ＪＩＳ  Ｋ１５５７−５）、日油（株）製のポリセリンＤＣＢ−１０００（商品名）、以下（Ｂ２）ともいう
【０１０７】
２−３．テトラメチレングリコールユニットとエチレングリコールユニットからなる変性グリコール（ランダム共重合）
重量平均分子量：３０００、日油（株）製のポリセリンＤＣ−３０００Ｅ（商品名）、以下（Ｂ３）ともいう
【０１０８】
２−４．テトラメチレングリコールユニットとプロピレングリコールユニットからなり、片末端ブチル基の変性グリコール（ランダム共重合）
重量平均分子量：１０００、日油（株）製のポリセリンＢＣ−１０００（商品名）、以下（Ｂ４）ともいう
【０１０９】
２−５．エチレングリコールユニットとプロピレングリコールユニットからなる変性グリコール（ランダム共重合）
重量平均分子量：１７５０、日油（株）製のユニルーブ５０ＤＥ−２５（商品名）、以下（Ｂ５）という
【０１１０】
２−６．エチレングリコールユニットとプロピレングリコールユニットからなり、片末端ブチル基の変性グリコール（ランダム共重合）
重量平均分子量：２０００、日油（株）製のユニルーブ５０ＭＢ−２６（商品名）、以下（Ｂ６）ともいう
【０１１１】
２−７．ポリプロピレングリコール
重量平均分子量：２０００、ダウケミカル製のポリグリコールＰ２０００Ｐ（商品名）、以下（Ｂ７）ともいう
【０１１２】
２−８．ポリテトラメチレングリコール
重量平均分子量：１０００、保土谷化学工業（株）製のＰＴＧ−１０００ＳＮ（商品名）、以下（Ｂ８）ともいう
【０１１３】
２−９．テトラメチレングリコールユニットと２−メチルテトラメチレングリコールユニットからなる変性グリコール（ランダム共重合）
重量平均分子量：２０００、保土谷化学工業（株）製のＰＴＧ−Ｌ２０００（商品名）、以下（Ｂ９）ともいう
【０１１４】
３．芳香族化合物（Ｃ）：
３，５−ジ−ｔ−ブチル−４−ヒドロキシトルエン
［和光純薬工業（株）製、以下（Ｃ１）ともいう］
【０１１５】
４．リン系酸化防止剤（Ｄ）：
４−１．以下の式で表される、トリス（２，４−ジ−ｔ−ブチルフェニル）フォスファイト
【化９】
2020125438.tif 000010
［ＢＡＳＦ社製のイルガフォス１６８（商品名）、以下（Ｄ１）ともいう］
【０１１６】
４−２．以下の式で表される、２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピン
【化１０】
2020125438.tif 000011
［住友化学（株）製のスミライザーＧＰ（商品名）、以下（Ｄ２）ともいう］
【０１１７】
４−３．以下の式で表される、ビス（２，４−ジクミルフェニル）ペンタエリスリトールジフォスファイト（ＩＵＰＡＣ名：３，９−ビス［２，４−ビス（α，α−ジメチルベンジル）フェノキシ］−２，４，８，１０−テトラオキサ−３，９−ジホスファスピロ［５．５］ウンデカン）
【化１１】
2020125438.tif 000012
［Ｄｏｖｅｒ  Ｃｈｅｍｉｃａｌ社製のＤｏｖｅｒｐｈｏｓ  Ｓ−９２２８（商品名）、以下（Ｄ３）ともいう］
【０１１８】
４−４．以下の式で表される、ビス（２，６−ジ−ｔｅｒｔ−ブチル−４−メチルフェニル）ペンタエリスリトールジフォスファイト（ＩＵＰＡＣ名：３，９−ビス（２，６−ジ−ｔｅｒｔ−ブチル−４−メチルフェノキシ）−２，４，８，１０−テトラオキサ−３，９−ジホスファスピロ［５，５］ウンデカン）
【化１２】
2020125438.tif 000013
［ＡＤＥＫＡ製のアデカスタブＰＥＰ−３６（商品名）、以下（Ｄ４）ともいう］
【０１１９】
５．エポキシ化合物（Ｅ）
３’，４’−エポキシシクロヘキシルメチル−３，４−エポキシシクロヘキシルカルボキシレート
［（株）ダイセル化学工業製のセロキサイド２０２１Ｐ（商品名）、以下（Ｅ１）ともいう］
【０１２０】
（実施例１〜３３及び比較例１及び２）
前記各原料を、表１〜表４に示す割合にて一括してタンブラーに投入し、１０分間乾式混合した後、二軸押出機（（株）日本製鋼所製、ＴＥＸ３０α）を用いて、溶融温度２２０℃にて溶融混練し、実施例１〜３３及び比較例１及び２の各々の芳香族ポリカーボネート樹脂組成物のペレットを得た。
但し、実施例７については、化合物（Ｃ）と化合物（Ｂ）を予め混合した後、他の原料と混合して、実施例７の芳香族ポリカーボネート樹脂組成物のペレットを得た。
なお、実施例及び比較例で得られたペレットはいずれも、ほぼ楕円柱状であり、ペレット１００個からなる集合体は、各々長さの平均値が約５．１ｍｍ〜約５．４ｍｍ、断面楕円の長径の平均値が約４．１ｍｍ〜約４．３ｍｍ、短径の平均値が約２．２ｍｍ〜約２．３ｍｍであった。
【０１２１】
得られたペレットを用い、以下の方法にしたがって、各評価用試験片を作製して評価に供した。その結果を表１〜４に示す。
【０１２２】
（試験片の作製方法）
得られたペレットを１２０℃で４時間以上乾燥した後、射出成形機（ファナック（株）製、ＲＯＢＯＳＨＯＴ  Ｓ２０００ｉ１００Ａ）を用い、成形温度３６０℃、金型温度８０℃にて、ＪＩＳ  Ｋ  ７１３９「プラスチック−試験片」にて規定の多目的試験片Ａ型（全長１６８ｍｍ×厚さ４ｍｍ）を作製した。この試験片の端面を切削し、切削端面について、樹脂板端面鏡面機（メガロテクニカ（株）製、プラビューティーＰＢ−５００）を用いて鏡面加工した。
【０１２３】
（積算透過率の評価方法）
分光光度計（（株）日立製作所製、ＵＨ４１５０）に長光路測定付属装置を設置し、光源として５０Ｗハロゲンランプを用いて、光源前マスク５．６ｍｍ×２．８ｍｍ、試料前マスク６．０ｍｍ×２．８ｍｍを使用した状態で、波長３８０〜７８０ｎｍの領域で１ｎｍ毎の、試験片各々の分光透過率を、試験片の全長方向について測定した。測定した分光透過率を積算し、十の位を四捨五入することにより、各々の積算透過率を求めた。なお、積算透過率が３１０００以上を良好（表中、◎で示す）、３１０００未満２５０００以上を使用可（表中、○で示す）、２５０００未満を不良（表中、×で示す）とした。
【０１２４】
（黄色度の評価方法）
積算透過率の評価方法において測定した分光透過率に基づき、標準光源Ｄ６５を用い、１０度視野にて各々の黄色度（以下、ＹＩ）を求めた。なお、ＹＩが１５以下を良好（表中、◎で示す）、１５を超え、３０以下を使用可（表中、○で示す）、３０を超えると不良（表中、×で示す）とした。
【０１２５】
（成形品の加熱試験評価）
上記で作製した試験片をエスペック社製イナートオーブンＩＰＨＨ−２０１Ｍの中に設置し、２００℃、７２時間、加熱試験を行った。
次に、各試験片の表面を目視で観察した。以下の基準により、加熱試験後の状態を評価した。結果を表１〜表４に示す。
◎：無色透明である。
○：透明であり、使用可であるが、わずかに着色がある。
×：不透明である又は濃い着色がある。
【０１２６】
表１〜表４に、各実施例及び比較例の原料及び配合割合、評価結果を併せて示す。
【０１２７】
【表１】
2020125438.tif 000014
a)：(C1)を(B1)と混合後、他の原料と混合した。
【０１２８】
【表２】
2020125438.tif 000015
【０１２９】
【表３】
2020125438.tif 000016
b):白濁した。
c):試験をしなかった。
【０１３０】
【表４】
2020125438.tif 000017
【０１３１】
実施例１〜３３の芳香族ポリカーボネート樹脂組成物は、芳香族ポリカーボネート樹脂（Ａ）、ポリエーテル誘導体（Ｂ）及び特定芳香族化合物（Ｃ）を含み、必要に応じてリン系酸化防止剤（Ｄ）等を、各々特定の割合で含む。したがって、該芳香族ポリカーボネート樹脂組成物から成形された試験片は、積算透過率が高く、黄色度が小さく、かつ加熱試験後の劣化も殆ど無い。
【０１３２】
そして、このような芳香族ポリカーボネート樹脂組成物を成形した成形品は、黄色度が小さく色相に優れ、しかも加熱試験後の劣化も殆ど無い。
【０１３３】
これに対して、比較例１および２の芳香族ポリカーボネート樹脂組成物は、ポリエーテル誘導体（化合物Ｂ１）の量が多いので、積算透過率が低く、かつ黄色度が大きい。このように、比較例１の芳香族ポリカーボネート樹脂組成物を成形した成形品は、輝度および色相に劣る。しかも、加熱試験後の結果にも劣った。
【０１３４】
以上のように本発明における技術の例示として実施の形態を説明した。そのために詳細な説明を提供した。
【０１３５】
したがって、詳細な説明に記載された構成要素の中には、課題解決のために必須な構成要素だけでなく、上記技術を例示するために、課題解決のためには必須でない構成要素も含まれ得る。そのため、それらの必須ではない構成要素が詳細な説明に記載されていることをもって、直ちに、それらの必須ではない構成要素が必須であるとの認定をするべきではない。
【０１３６】
また、上述の実施の形態は、本発明における技術を例示するためのものであるから、特許請求の範囲またはその均等の範囲において種々の変更、置き換え、付加、省略などを行うことができる。
【産業上の利用可能性】
【０１３７】
本発明の芳香族ポリカーボネート樹脂組成物は、ポリカーボネート樹脂が本来有する耐熱性、機械的強度等の特性が損なわれることがなく、熱安定性及び耐候性に優れ、しかも、本発明の芳香族ポリカーボネート樹脂組成物を含む成形品を加熱した場合でも外観及び光学特性に優れたものである。よって、例えば厚さ０．３ｍｍ程度の薄型の導光光源の導光板表面への長期照射により加熱状態が継続されるような用途に用いた場合でも、得られる導光板の色相が変化して外観や光学特性が低下することもなく、工業的利用価値が極めて高い。
関連出願
尚、本出願は、２０１８年１月２６日に日本国でされた出願番号２０１８−１１６４１及び２０１８年８月２３日に日本国でされた出願番号２０１８−１５６１９５に基づく、パリ条約第４条に基づく優先権を主張する。これらの基礎出願の内容は、参照することによって、本明細書に組み込まれる。